(57)【要約】【課題】  電池特性、特に充放電サイクル特性に優れたリチウムイオン二次電池用の正極材料を与える金属化合物組成物、及び、簡便なその製造方法を提供することを目的とする。【解決手段】  表面に四三酸化マンガンを有する金属化合物組成物。金属化合物がニッケル又はコバルトの少なくともいずれかを含有する化合物であることが好ましい。このような金属化合物組成物は、平均粒子径が５μｍを超える金属化合物粒子とマンガンイオンを含有するマンガン塩水溶液からマンガン水酸化物を経由せずに四三酸化マンガンを晶析させる晶析工程を有する金属化合物組成物の製造方法により得ることができる。【選択図】  図２
2013230968.tif 000002
【特許請求の範囲】
【請求項１】
表面に四三酸化マンガンを有する金属化合物組成物。
【請求項２】
金属化合物がニッケル又はコバルトの少なくともいずれかを含有する化合物であることを特徴とする請求項１に記載の金属化合物組成物。
【請求項３】
金属化合物が水酸化物であることを特徴とする請求項１又は２に記載の金属化合物組成物。
【請求項４】
平均粒子径が５μｍを超えることを特徴とする請求項１乃至３のいずれかに記載の金属化合物組成物。
【請求項５】
請求項１乃至４のいずれかに記載の金属化合物組成物を製造する方法であって、平均粒子径が５μｍを超える金属化合物粒子とマンガンイオンを含有するマンガン塩水溶液からマンガン水酸化物を経由せずに四三酸化マンガンを晶析させる晶析工程を有する金属化合物組成物の製造方法。
【請求項６】
請求項５に記載の金属化合物組成物を製造する方法であって、金属化合物粒子とマンガンイオンを含有する溶液からマンガン水酸化物を経由することなく又はマンガン水酸化物を六角板状に結晶化させることなく四三酸化マンガンを直接晶析させる工程を有する金属酸化物組成物の製造方法。
【請求項７】
請求項１乃至４のいずれか一項に記載の金属化合物組成物とリチウム化合物とを混合する混合工程、熱処理する加熱工程と、を有するリチウム複合酸化物の製造方法。
【発明の詳細な説明】
【技術分野】
【０００１】
本発明は、リチウム二次電池の正極活物質であるリチウム複合酸化物用の原料となる、金属化合物組成物に関する。
【背景技術】
【０００２】
リチウムマンガン系複合酸化物や、リチウムニッケル複合酸化物などのリチウム複合酸化物は、リチウム二次電池の正極材料として使用されている。より電池性能の高いリチウム二次電池の正極材料として、複合化したリチウム複合酸化物が報告されている。
【０００３】
複合酸化物を用いた正極材料として、水酸化リチウム、γ−ＭｎＯＯＨ、四三酸化コバルト及び水酸化ニッケルを混合し、これを焼成する方法が報告されている（特許文献１）。
【０００４】
また、マンガン、ニッケル及びコバルトを含有する溶液を、錯化剤の共存化で析出させ、これらの元素が均一に分散したコバルトマンガン共沈水酸化ニッケル粒子を得、これを正極材料の原料とすることが報告されている（特許文献２）。
【先行技術文献】
【特許文献】
【０００５】
【特許文献１】特開平０８−３７００７号公報
【特許文献２】特開２００２−２０１０２８号公報
【発明の概要】
【発明が解決しようとする課題】
【０００６】
特許文献１で開示されたリチウム、マンガン、ニッケル及びコバルトの各原料を混合する正極材料の製造方法では、均一に原料を混合することは困難であった。そのため、得られる正極材料は電池特性が十分ではないだけではなく、正極材料のロットごとのバラつきも多く、安定して同じ電池特性を有する正極材料を得ることができなかった。
【０００７】
一方、特許文献２に開示されたコバルトマンガン共沈水酸化ニッケル粒子は、各種原料を混合して得られたものと比べて、元素が均一になる。しかしながら、均一なコバルトマンガン共沈水酸化ニッケル粒子を得るためには、還元剤としてアンモニアやヒドラジンを必要としており、工業的規模での生産は困難であった。
【０００８】
本発明は、電池特性、特に充放電サイクル特性に優れたリチウムイオン二次電池用の正極材料を与える金属化合物組成物、及び、簡便なその製造方法を提供することを目的とする。
【課題を解決するための手段】
【０００９】
本発明者は上記課題に鑑み鋭意検討した。その結果、充放電サイクル寿命の高いリチウムマンガン系複合酸化物を得るための原料として、金属化合物粒子上にマンガン酸化物が析出した構造の組成物が適していることを見出した。さらには、このような金属化学組成物は、特定の条件下で四三酸化マンガンを晶析させることで、簡便に製造できることを見出した。
【００１０】
以下、本発明の金属化合物組成物について説明する。
【００１１】
本発明の金属化合物組成物は、金属化合物粒子上に四三酸化マンガンを有する組成物であり、表面に四三酸化マンガンを有する金属化合物組成物である。これにより、本発明の金属化合物組成物を原料として得られるリチウムマンガン系複合酸化物の電池特性、特に充放電サイクル特性が高くなる。
【００１２】
本発明において「組成物」とは、粒子状で複合化された粒子を意味する。また、「粒子状で複合化される」とは、金属化合物と四三酸化マンガンとが、少なくともいずれかの一次粒子が他方の粒子と凝集して二次粒子を形成していることを意味する。したがって、本発明の金属化合物組成物は、これを溶媒中に分散しても、金属化合物粒子と四三酸化マンガン粒子とが分離することのない二次粒子、いわゆる複合化粒子である。そのため、例えば、四三酸化マンガン粒子と金属化合物粒子を混合するなどの物理混合によって得られた混合物と、本発明の金属化合物組成物、すわなち、本発明の金属化合物複合化粒子とは異なる。
【００１３】
金属化合物としては、酸化物、水酸化物、炭酸塩を挙げることができ、水酸化物であることが好ましい。
【００１４】
金属化合物粒子の金属は、マンガン（Ｍｎ）以外の金属元素であり、マンガン及びリチウム（Ｌｉ）以外であることがより好ましく、マグネシウム（Ｍｇ）、アルミニウム（Ａｌ）、シリカ（Ｓｉ）、カルシウム（Ｃａ）、チタン（Ｔｉ）、バナジウム（Ｖ）、クロム（Ｃｒ）、コバルト（Ｃｏ）、ニッケル（Ｎｉ）、銅（Ｃｕ）、亜鉛（Ｚｎ）、ガリウム（Ｇａ）、ゲルマニウム（Ｇｅ）、ジルコニウム（Ｚｒ）、モリブデン（Ｍｏ）、銀（Ａｇ）、インジウム（Ｉｎ）及びスズ（Ｓｎ）の群から選ばれる少なくとも１種の化合物であることが好ましく、上記の群から選ばれる少なくとも２種の化合物であることが好ましい。これらの金属化合物を含有することで、本発明の四三酸化マンガン組成物を原料として得られるリチウム複合酸化物の電池特性が向上しやすい。
【００１５】
リチウム複合酸化物を製造した場合に充放電サイクル特性や高温での電池特性を向上させる観点から、コバルト又はニッケルの少なくともいずれかであることがより好ましく、コバルト及びニッケルであることが好ましい。
【００１６】
金属化合物粒子が複数金属からなる複合金属化合物の粒子である場合、各金属の割合は任意である。例えば、金属酸化物粒子がニッケル−コバルト複合金属化合物粒子である場合、ニッケル／コバルトのモル比として１／５から５／１、更には４／５〜６／５を挙げることができる。
【００１７】
本発明の金属化合物組成物は、その表面に四三酸化マンガンを有する。ここで、四三酸化マンガンは、Ｈａｕｓｍａｎｎｉｔｅ型結晶構造であり、空間群Ｉ４１／ａｍｄに帰属されるものである。
【００１８】
本発明の金属化合物組成物において、四三酸化マンガンと金属化合物中の金属の比率は、モル比でＭｎ／Ｍｅが４／１から、１／４であることが好ましい（Ｍｅ：金属化合物中の金属）。
【００１９】
本発明の金属化合物組成物において、四三酸化マンガンの存在形態の１つとして、単一の金属化合物粒子表面に四三酸化マンガンが存在して構成される、いわゆるコアシェル構造が挙げられる。このような存在形態において、多孔性の金属化合物を用いることで、四三酸化マンガンが金属酸化物粒子の細孔内部まで分散することができる。そのため、本発明委の金属化合物組成物が含む金属酸化物粒子は多孔質であることが好ましい。
【００２０】
本発明の金属化合物組成物は、その平均粒子径が５μｍを超えることが好ましく、１０μｍ以上であることがより好ましい。これにより、四三酸化マンガンが金属化合物粒子上に分散しやすくなる。平均粒子径の上限は、最終的に目的とするリチウム複合酸化物の粒子径により任意に設定することができる。平均粒子径の上限として、２０μｍ以下を例示することができる。
【００２１】
本発明において、平均粒子径とは、体積基準で５０％になる粒子径（所謂Ｄ５０）である。複合化粒子の粒子径分布が単分散で有る場合、その最頻粒子径と平均粒子径が一致する、この場合、最頻粒子径をもって平均粒子径とすることができる。
【００２２】
本発明の金属化合物組成物は、そのＢＥＴ比表面積が１０ｍ２／ｇを超えることが好ましく、１５ｍ２／ｇ以上であることがより好ましい。ＢＥＴ比表面積が１０ｍ２／ｇを超えることでリチウム化合物との反応性が向上する傾向にある。
【００２３】
以下、本発明の金属化合物組成物の製造方法について説明する。
【００２４】
本発明の四三酸化マンガン組成物は、平均粒子径が５μｍを超える金属化合物粒子とマンガンイオンを含有するマンガン塩水溶液（以下、「粒子含有マンガン塩水溶液」とする）からマンガン水酸化物を経由せずに四三酸化マンガンを晶析させる晶析工程を有する製造方法により得ることができる。
【００２５】
上記の工程、すなわち、粒子含有マンガン塩水溶液からマンガン水酸化物を経由せずに四三酸化マンガンを晶析させる工程では、粒子含有マンガン塩水溶液から、マンガン水酸化物の結晶をアルカリ性領域で析出させずに四三酸化マンガンを金属化合物粒子上に晶析させることで金属化合物組成物を製造する。
【００２６】
したがって、本発明の金属化合物組成物の製造方法は、粒子含有マンガン塩水溶液からアルカリ性領域でマンガン水酸化物を析出させ、該マンガン水酸化物を酸化剤によって酸化する工程を経ることなく金属化合物組成物を製造する。
【００２７】
なお、本発明の金属化合物組成物の製造方法は、晶析工程において、マンガン水酸化物の結晶相が全く生成しない態様、及び、水酸化物の微結晶が短時間析出した後、それが六角板状の結晶に成長する前に四三酸化マンガンに転化する態様を含む。すなわち、本発明の金属化合物組成物の製造方法は、晶析工程において、六角板状のマンガン水酸化物の結晶が生じないことを特徴とする。
【００２８】
六角板状のマンガン水酸化物の結晶が生じたか否かは、得られた金属化合物粒子の粒子形状と金属化合物組成物との粒子形状の違い、即ち、金属化合物粒子上の四三酸化マンガンの粒子形状を観察することによって判断できる。
【００２９】
本発明の製造方法において、四三酸化マンガンを晶析させる際の粒子含有マンガン塩水溶液のｐＨ又はスラリーのｐＨは、マンガン水酸化物が生成し難いｐＨとすることが好ましく、弱酸性から弱アルカリ性までのｐＨとすることがより好ましい。
【００３０】
具体的には、ｐＨが６以上、９以下であることが好ましく、ｐＨ６．５以上、ｐＨ８．５以下であることがより好ましい。また、ｐＨの中心値がこの範囲であることが更に好ましい。粒子含有マンガン塩水溶液又はスラリーのｐＨをこの範囲とすることで、水酸化マンガンが生成しにくくなる。
【００３１】
粒子含有マンガン塩水溶液又はスラリーのｐＨは、晶析工程中、上述の範囲にすることが好ましい。晶析工程中の粒子含有マンガン塩水溶液又はスラリーのｐＨのばらつきは小さくすることが好ましい。具体的には、ｐＨを中心値±０．５の範囲、より好ましくは中心値±０．３の範囲、更に好ましくは中心値±０．１の範囲に維持する。
【００３２】
本発明の製造方法では、晶析工程において、四三酸化マンガンを晶析させる際の粒子含有マンガン塩水溶液の標準水素電極に対する酸化還元電位（以下、単に「酸化還元電位」ともいう）を０ｍＶ以上、３００ｍＶ以下とすることが好ましく、３０ｍＶ以上、１５０ｍＶ以下とすることがより好ましい。粒子含有マンガン塩水溶液の酸化還元電位をこの範囲とすることで、マンガン水酸化物が生成しにくくなる。さらに、粒子含有マンガン塩水溶液の酸化還元電位を３００ｍＶ以下とすることで、針状の粒子形態を有するγ−ＭｎＯＯＨが副生しにくくなり、得られる四三酸化マンガン組成物の充填性がより高くなりやすい。
【００３３】
晶析工程における粒子含有マンガン塩水溶液又はスラリーの酸化還元電位は、晶析工程中、上述の範囲にすることが好ましい。晶析工程中の粒子含有マンガン塩水溶液又はスラリーの酸化還元電位のばらつきを小さくすることが好ましい。具体的には、酸化還元電位を、好ましくは中心値±５０ｍＶ、より好ましくは中心値±３０ｍＶ、更に好ましくは中心値±２０ｍＶの範囲に維持する。
【００３４】
晶析工程において、ｐＨ、酸化還元電位、又はその両者を上記の範囲として晶析するとともに、ｐＨ、酸化還元電位、又はその両者の変動幅を小さくすることで、粒子径が均一な四三酸化マンガン組成物を得ることができる。このようにして得られる金属化合物組成物は充填性が高く、なおかつ、リチウム化合物と均一に反応しやすくなる。
【００３５】
粒子含有マンガン塩水溶液はマンガンイオンを含有する。粒子含有マンガン塩水溶液は、マンガンの硫酸塩、塩化物、硝酸塩、及び酢酸塩の水溶液、又は、マンガン金属や酸化物等を硫酸、塩酸、硝酸、及び酢酸などの各種の酸水溶液に溶解したもの等を使用することができる。
【００３６】
粒子含有マンガン塩水溶液中の濃度は任意とすることができるが、マンガンイオン濃度として１ｍｏｌ／Ｌ以上であることが例示できる。粒子含有マンガン塩水溶液のマンガンイオン濃度を１ｍｏｌ／Ｌ以上とすることで、金属化合物粒子上に均一に四三酸化マンガンが分散した金属化合物組成物を効率よく得ることができる。
【００３７】
粒子含有マンガン塩水溶液は、マンガンイオンの他に金属化合物粒子を含有する。
【００３８】
金属化合物粒子は、平均粒子径が５μｍを超え、１０μｍ以上であることが好ましい。平均粒子径が５μｍ以下であると、四三酸化マンガンが晶析する際に、四三酸化マンガンが複数の金属化合物粒子を取り込んだ状態で単一粒子となる。そのため、得られる金属化合物組成物の組成が不均一になるだけでなく、金属化合物組成物の密度が低くなる。金属化合物粒子の平均粒子径の上限は、目的とする金属化合物組成物の粒子径により任意に選択することができる。例えば、平均粒子径の上限として２０μｍ以下を挙げることができる。
【００３９】
金属化合物粒子は、ＢＥＴ比表面積が１０ｍ２／ｇ以上であることが好ましく、１５ｍ２／ｇ以上であることがより好ましい。ＢＥＴ比表面積が１０ｍ２／ｇ以上であることで、金属化合物粒子上に四三酸化マンガンが均一析出しやすくなる。
【００４０】
金属化合物粒子上に四三酸化マンガンが分散して析出しやすくする観点より、金属化合物粒子は多孔質であることが好ましい。例えば、多孔質な金属化合物粒子として、板状結晶が凝集した二次粒子を挙げることができる。
【００４１】
金属化合物粒子は酸化物、水酸化物、炭酸塩を挙げることができ、水酸化物であることが好ましい。
【００４２】
金属化合物粒子の金属は、マンガン（Ｍｎ）以外の金属元素であることが好ましく、Ｍｎ及びＬｉ以外であることがより好ましく、Ｍｇ、Ａｌ、Ｓｉ、Ｃａ、Ｔｉ、Ｖ、Ｃｒ、Ｃｏ、Ｎｉ、Ｃｕ、Ｚｎ、Ｇａ、Ｇｅ、Ｚｒ、Ｍｏ、Ａｇ、Ｉｎ、Ｓｎの化合物の群から選ばれる少なくとも１種であることが更に好ましい。これらの金属化合物を含有することで、本発明の四三酸化マンガン組成物を原料として得られるリチウムマンガン系複合酸化物の電池特性が向上しやすい。
【００４３】
リチウムマンガン系複合酸化物を製造した場合に充放電サイクル特性や高温での電池特性を向上させる観点から、コバルト又はニッケルの少なくともいずれかであることがより好ましく、コバルト及びニッケルであることが好ましい。
【００４４】
金属化合物粒子が複数金属からなる複合金属化合物である場合、各金属の割合は任意である。例えば、金属酸化物粒子がニッケル−コバルト複合金属化合物である場合、ニッケル／コバルトのモル比として１／５から５／１を、更には４／５〜６／５を挙げることができる。
【００４５】
本発明の製造方法で使用される金属化合物粒子は、上記の物性を有していれば任意のものを使用することができる。
【００４６】
特に好ましい金属化合物粒子として、各種の金属イオンを含有する金属塩水溶液から析出させて得られた金属水酸化物の粒子を挙げることができる。
【００４７】
金属水酸化物の粒子の析出は、金属塩水溶液にアルカリ水溶液を添加することで行える。
【００４８】
金属塩水溶液としては、硫酸塩、塩化物、硝酸塩、酢酸塩等の水溶液や、金属、金属酸化物等を硫酸、塩酸、硝酸、酢酸などの各種の酸水溶液に溶解したものを挙げることができる。また、アルカリ水溶液としては、水酸化ナトリウム、水酸化カリウム、アンモニア等の水溶液を例示することができる。
【００４９】
金属水酸化物の析出の際の条件は、大気雰囲気下、窒素雰囲気下等の任意の雰囲気において、温度４０℃以上、ｐＨ７．５〜１０を例示できる。さらに、金属水酸化物粒子の充填性を上げる観点から、反応時間を１時間以上とすることが好ましい。
【００５０】
本発明の製造方法では、晶析工程において、粒子含有マンガン塩水溶液のｐＨを調整する場合、アルカリ性の水溶液（以下、アルカリ水溶液）を使用することが好ましい。アルカリ水溶液の種類に制限はないが、水酸化ナトリウム、水酸化カリウム等の水溶液が例示できる。
【００５１】
アルカリ水溶液のアルカリ金属又はアルカリ土類金属の濃度は１ｍｏｌ／Ｌ以上を例示することができる。
【００５２】
本発明の製造方法において、晶析工程では、粒子含有マンガン塩水溶液の温度は６０℃以上、９５℃以下、好ましくは７０℃以上、８０℃以下を例示することができる。晶析をする際の粒子含有マンガン塩水溶液の温度をこの範囲とすることで、金属化合部粒子が凝集することなく、金属化合物組成物が得られる。そのため、金属化合物組成物の粒子径が均一になりやすくなる。
【００５３】
本発明の製造方法では、晶析工程において、酸化剤を使用して晶析を行なうことが好ましい。酸化剤として、酸素含有ガス等の気体酸化剤や、過酸化水素等の液体酸化剤を例示することができる。操作性を簡便にする観点から、酸化剤は気体酸化剤であることが好ましく、酸素含有ガスであることがより好ましく、空気であることが更に好ましい。さらには、気体酸化剤を粒子含有マンガン塩水溶液に吹き込んで晶析することがより好ましい。これにより、四三酸化マンガンの晶析がより均一に起こりやすくなる。
【００５４】
本発明の製造方法では、晶析工程において、粒子含有マンガン塩水溶液とアルカリ水溶液を混合することが好ましい。
【００５５】
粒子含有マンガン塩水溶液とアルカリ性の水溶液の混合方法は、両者を均一に混合できれば特に限定されない。混合方法としては、粒子含有マンガン塩水溶液にアルカリ水溶液を添加して混合する方法、及び粒子含有マンガン塩水溶液とアルカリ水溶液を、純水などの溶媒中に添加して混合する方法等が例示できる。粒子含有マンガン塩水溶液とアルカリ水溶液を十分かつ均一に反応させる観点から、混合方法は粒子含有マンガン塩水溶液とアルカリ水溶液を溶媒に添加して混合する方法が好ましい。
【００５６】
本発明の製造方法では、粒子含有マンガン塩水溶液から、個々の金属化合物粒子上に四三酸化マンガンを直接晶析する。そのため、反応雰囲気を工程の途中で変更する必要がない。したがって、粒子含有マンガン塩水溶液から直接、かつ、連続的に金属化合物組成物を製造することができる。
【００５７】
本発明の製造方法では、晶析工程において、錯化剤を共存させずに晶析することが好ましい。本明細書における錯化剤とは、アンモニア、アンモニウム塩、ヒドラジン、及びＥＤＴＡの他、これらと同様の錯化能を有するものである。
【００５８】
これらの錯化剤は、四三酸化マンガンの晶析挙動に影響を及ぼす。そのため、錯化剤の存在下で得た金属化合物組成物は、錯化剤を用いずに得た金属化合物組成物が同様の組成を有していても充填性や粒子径などの粉末物性が異なる。
【００５９】
本発明の金属化合物組成物の製造方法は、得られた金属化合物組成物を焼成して、四三酸化マンガンを三二酸化マンガンとする焼成工程を有していてもよい。
【００６０】
本発明のリチウム複合酸化物の製造方法は、上述の金属化合物組成物とリチウム及びリチウム化合物の少なくとも一方とを混合する混合工程と、熱処理する加熱工程と、を有する。
【００６１】
リチウム化合物は、如何なるものを用いてもよい。リチウム化合物として、水酸化リチウム、酸化リチウム、炭酸リチウム、ヨウ化リチウム、硝酸リチウム、シュウ酸リチウム、及びアルキルリチウム等が例示される。好ましいリチウム化合物としては、水酸化リチウム、酸化リチウム、及び炭酸リチウムなどが例示できる。
【発明の効果】
【００６２】
本発明の金属化合物組成物は、リチウムイオン二次電池用の正極活物質であるリチウム複合酸化物の原料として使用できる。
【００６３】
さらに、本発明の製造方法では、錯化剤、還元剤、雰囲気制御等を必要とせず、従来のリチウム複合酸化物用の原料と比べ、簡便な方法で金属化合物組成物を製造することができる。
【図面の簡単な説明】
【００６４】
【図１】実施例１の四三酸化マンガン含有ニッケル−コバルト複合水酸化物の粒子径分布。
【図２】実施例１の四三酸化マンガン含有ニッケル−コバルト複合水酸化物の粉末Ｘ線回折図
【図３】実施例１の四三酸化マンガン含有ニッケル−コバルト複合水酸化物のＳＥＭ観察結果（図中スケールは１μｍ）
【図４】実施例１で得られたニッケル−コバルト複合水酸化物のＳＥＭ観察結果（図中スケールは１μｍ）
【図５】実施例１のリチウム複合酸化物の粉末Ｘ線回折図
【実施例】
【００６５】
以下、本発明を実施例により更に詳細に説明するが、本発明はこれらの実施例により限定されるものではない。
【００６６】
（化学組成の測定）
試料の化学組成はＩＣＰ発光分析を用いて測定した。
【００６７】
（結晶相の同定）
遷移金属複合水酸化物、金属化合物およびリチウムマンガン異種金属複合酸化物の結晶相を、一般的なＸ線回折装置（マックサイエンス社製ＭＸＰ−３）を使用して評価した。線源にはＣｕＫα線（λ＝１．５４０５Å）を用い、測定モードはステップスキャン、スキャン条件は毎秒０．０４°、計測時間は３秒、および測定範囲は２θとして５°から１００°の範囲で測定した。
【００６８】
（粒子径分布測定）
原料として使用した金属化合物および金属化合物組成物の粒子径分布は以下の様に測定した。試料０．５ｇをアンモニア水５０ｍＬ中に投入し、１０秒間超音波照射して分散スラリーとした。分散スラリーをマイクロトラックＨＲＡ（ＨＯＮＥＷＥＬＬ製）に所定量投入し、レーザー回折法で体積分布の測定を行なった。得られた体積分布から、体積粒子径を求めて粒度分布を評価し最頻粒子径を求め、これを平均粒子径とした。
【００６９】
（タップ密度測定）
遷移金属複合水酸化物またはリチウムマンガン異種金属複合酸化物２ｇを１０ｍｌのガラス製メスシリンダーに充填し、手動で２００回タッピングした。重量およびタッピング後の体積から、タップ密度を算出した。
【００７０】
（電池性能評価）
リチウム複合酸化物の正極としての電池特性試験を行った。
【００７１】
リチウム複合酸化物と導電剤のポリテトラフルオロエチレンとアセチレンブラックとの混合物（商品名：ＴＡＢ−２）とを重量比で４：１の割合で混合し、１ｔｏｎ／ｃｍ２の圧力でメッシュ（ＳＵＳ３１６製）上にペレット状に成型した後、１５０℃で減圧乾燥し電池用正極を作製した。得られた電池用正極と、金属リチウム箔（厚さ０．２ｍｍ）からなる負極、およびエチレンカーボネートとジエチルカーボネートとの混合溶媒に六フッ化リン酸リチウムを１ｍｏｌ／ｄｍ３の濃度で溶解した電解液を用いて電池を構成した。当該電池を用いて定電流で電池電圧が４．３Ｖから２．５Ｖの間室温下で充放電させた。初回および１０回充放電時の放電容量を評価した。
【００７２】
実施例１
［複合金属化合物の製造］
硫酸ニッケル（和光純薬製，試薬特級）及び硫酸コバルト（和光純薬製，試薬特級）を純水に溶解し、２ｍｏｌ／Ｌの硫酸ニッケル及び２ｍｏｌ／Ｌの硫酸コバルトを含む原料溶液を調製した。原料溶液中のＮｉ／Ｃｏモル比は１であった。
【００７３】
得られた原料溶液６７．３ｇを８０℃の純水に添加して共沈化合物を析出させ、反応スラリーを得た。なお、原料溶液の添加は、純水（反応スラリー）のｐＨが８．０となるように２ｍｏｌ／Ｌの水酸化ナトリウム水溶液を純水（反応スラリー）に添加しながら行った。原料溶液の添加後、反応スラリーの攪拌を１時間行った。これにより、原料溶液中のニッケル及びコバルトの９９．９％が共沈化合物として析出した。
【００７４】
当該反応スラリーの一部を採取し、ろ過、洗浄、乾燥することで、共沈化合物の乾燥粉末を得た。得られた乾燥粉末は、組成がＮｉ／Ｃｏモル比＝１：１、結晶相が層状構造（空間群Ｐ−３１ｍ）であり、Ｎｉ０．５Ｃｏ０．５（ＯＨ）２で表されるニッケルコバルト複合水酸化物であることがわかった。また、ＳＥＭ観察の結果、当該複合酸化物は板状粒子が凝集して粒子を形成していることが分かった。
【００７５】
一方、攪拌後のニッケルコバルト複合水酸化物を含有する反応スラリーに、２ｍｏｌ／Ｌの硫酸マンガン水溶液３２．８ｇを添加することで、複合共沈物を得た。なお、硫酸マンガン水溶液の添加は、反応スラリー中の酸化還元電位が１００±２０ｍＶになる様に酸素ガスを反応スラリーに吹き込み、また、反応スラリーのｐＨが７．０で一定となるように２ｍｏｌ／Ｌの水酸化ナトリウム水溶液を反応スラリーに添加しながら行った。
【００７６】
硫酸マンガン溶液の添加後、反応スラリーを１時間攪拌した後、当該反応スラリーをろ過、洗浄し、得られた複合共沈物を１１０℃で乾燥することで実施例１の複合金属化合物組成物を得た。
【００７７】
実施例１の複合金属化合物組成物は、金属元素としてＮｉを２１．１重量％、Ｃｏを２１．２重量％、Ｍｎを２０．３重量％含有し、Ｎｉ／Ｃｏ／Ｍｎモル比＝１．０／１．０／１．０であった。
【００７８】
さらに、当該複合金属化合物組成物の結晶相は、四三酸化マンガン（Ｈａｕｓｍａｎｎｉｔｅ、空間群Ｉ４１／ａｍｄ）とニッケルコバルト複合水酸化物（層状構造、空間群Ｐ  −３  ｍ  １）との混合相であることがわかった。
【００７９】
さらに、ＳＥＭ観察の結果により、板状のニッケルコバルト複合水酸化物上に不定形の粒子が確認された。これらの結果より、実施例１の複合金属化合物は、Ｎｉ０．５Ｃｏ０．５（ＯＨ）２上にＭｎ３Ｏ４が析出した、四三酸化マンガン含有ニッケルコバルト複合水酸化物であることが確認できた。さらに、当該四三酸化マンガン含有ニッケルコバルト複合水酸化物では、板状のニッケルコバルト複合水酸化物の二次粒子の表面上に、一次粒子径１μｍ以下の四三酸化マンガンが凝集した、凝集化粒子であることが分かった。
【００８０】
実施例１の四三酸化マンガン含有ニッケルコバルト複合水酸化物の評価結果を表１に示し、粒子径分布を図１に、ＸＲＤ図を図２に、ＳＥＭ観察結果を図３に示した。
【００８１】
また、実施例１で得られたニッケルコバルト複合水酸化物のＳＥＭ観察結果を図４に示した。
【００８２】
［リチウム複合酸化物の製造］
得られた四三酸化マンガン含有ニッケルコバルト複合水酸化物と、平均粒子径０．３μｍの炭酸リチウムとをＬｉ／（Ｎｉ＋Ｃｏ＋Ｍｎ）モル比＝１．０５となるように混合した後、大気中９００℃で２４時間焼成してリチウム複合酸化物を得た。
【００８３】
得られたリチウム複合酸化物は、組成がＬｉ１．０３Ｎｉ０．３３Ｃｏ０．３３Ｍｎ０．３４Ｏ２．０、結晶相が層状岩塩型構造（空間群Ｒ−３ｍ）の単一相、タップ密度が２．０ｇ／ｃｍ３であった。
【００８４】
得られたリチウム複合酸化物の電池特性評価の結果、初回放電容量は１５８．５ｍＡｈ／ｇ、１０回目の放電容量は１５６．９ｍＡｈ／ｇであった。初回および１０回目の容量比率は９９．０％であった。
【００８５】
実施例１のリチウム複合酸化物の評価結果を表２に、ＸＲＤ図を図５示した。
【００８６】
比較例１
Ｍｎ３Ｏ４粉末（商品名：ブラウノックス、東ソー株式会社製）、実施例１で得られたニッケルコバルト複合水酸化物、及び、炭酸リチウムを、Ｌｉ／（Ｎｉ＋Ｃｏ）／Ｍｎモル比＝１．０５／（０．３３＋０．３３）／０．３４となるように混合し、大気中９００℃で２４時間焼成してリチウム複合酸化物を得た。
【００８７】
得られたリチウム複合酸化物は、組成がＬｉ１．０３Ｎｉ０．３３Ｃｏ０．３３Ｍｎ０．３４ＯＸであった。また、当該リチウム複合酸化物は、結晶相が層状岩塩型構造（空間群Ｒ−３ｍ）であったが、Ｌｉ２ＭｎＯ３（空間群Ｃ２／ｍ）及びＮｉＯを含有する混合物であった。
【００８８】
得られたリチウム複合酸化物の電池特性評価の結果、初回放電容量は１２６．０ｍＡｈ／ｇ、１０回目の放電容量は７０．７ｍＡｈ／ｇであった。初回および１０回目の容量比率は５６．１％であった。
【００８９】
比較例１のリチウム複合酸化物の評価結果を表２に示した。
【００９０】
比較例２
塩化ニッケル（和光純薬製、試薬特級）、塩化コバルト（和光純薬製、試薬特級）、及び塩化マンガン（和光純薬製、試薬特級）を純水に溶解し、０．５ｍｏｌ／Ｌの塩化ニッケル、０．５ｍｏｌ／Ｌの塩化コバルト、及び０．５ｍｏｌ／Ｌの塩化マンガンを含有する原料溶液を得た。
【００９１】
得られた原料溶液を６０℃の純水に添加し、これにより共沈水酸化物を析出させた反応スラリーを得た。なお、原料溶液の添加は、純水（反応スラリー）のｐＨが９．０で一定となるように３ｍｏｌ／Ｌの水酸化ナトリウム水溶液を純水（反応スラリー）に添加しながら行った。
【００９２】
得られた共沈化合物スラリーをろ過した後、純水で洗浄し、乾燥し、比較例２の共沈化合物を得た。
【００９３】
得られた共沈化合物は、組成がＮｉ：Ｃｏ：Ｍｎモル比＝１：１：１であり、結晶相が層状構造であった。これらの結果より、当該共沈化合物は、Ｎｉ１／３Ｃｏ１／３Ｍｎ１／３（ＯＨ）２で表される、ニッケル−コバルト−マンガン複合水酸化物であることがわかった。粒度分布曲線はシャープな単一ピークを示し、平均粒子径は８．５μｍであった。
【００９４】
比較例２のニッケル−コバルト−マンガン複合水酸化物の評価結果を表１に示した。
【００９５】
［リチウム複合酸化物の製造］
得られたニッケル−コバルト−マンガン複合水酸化物と炭酸リチウムとを、Ｌｉ／（Ｎｉ＋Ｃｏ＋Ｍｎ）モル比＝１．０５／１となるように混合し、大気中９００℃で１２時間焼成してリチウム複合酸化物を得た。
【００９６】
得られたリチウム複合酸化物は、組成がＬｉ１．０４［Ｎｉ０．３３Ｍｎ０．３４Ｃｏ０．３３］Ｏ２であった。また、当該リチウム複合酸化物は、結晶相が層状岩塩構造（空間群Ｒ−３ｍ）であることがわかった。また、粒子径分布は広範であり、タップ密度は２．８４ｇ／ｃｍ３であった。
【００９７】
得られたリチウム複合酸化物の電池性能評価の結果、初回放電容量は１５０．０ｍＡｈ／ｇ、１０回目の放電容量は１４８．０ｍＡｈ／ｇであった。初回および１０回目の容量比率は９８．７％であった。
【００９８】
比較例２のリチウム複合酸化物の評価結果を表２に示した。
【００９９】
【表１】
2013230968.tif 000003
【０１００】
【表２】
2013230968.tif 000004
【０１０１】
実施例及び比較例の結果より、本発明の金属化合物組成物を使用して得られたリチウム系複合酸化物は、乾式混合や、共沈法により得られたリチウム系複合酸化物と比較しても充放電サイクル寿命が高かった。さらに、実施例のリチウム複合酸化物は、初回放電容量が比較例２のリチウム複合酸化物よりも大かった。これにより、本発明の金属化化合物組成物を使用して得られたリチウム複合酸化物は、充放電サイクル寿命のみならず、放電容量も大きくなることが分かった。
【図１】
2013230968.tif 000005
【図２】
2013230968.tif 000006
【図３】
2013230968.tif 000007
【図４】
2013230968.tif 000008
【図５】
2013230968.tif 000009